(57)【要約】【課題】軽量であって、十分な防水性を有すると共に、優れた釘穴シール性を備えた建材用防水シートを提供する。【解決手段】第１不織布層１１と、第１不織布層の上側に積層された第２不織布層１２と、第２不織布層の上側に積層された表面層２と、を備え、表面層２は、樹脂及びゴム成分を含有するフィルムからなり、第１不織布層１１を構成する繊維の繊度は０．６ｄｔｅｘ〜１０ｄｔｅｘであり、第２不織布層１２を構成する繊維の繊度は０．１ｄｔｅｘ〜５ｄｔｅｘであり、且つ第１不織布層１１を構成する繊維の繊度は、第２不織布層１２を構成する繊維の繊度よりも０．５ｄｔｅｘ以上大きい構成とする。【選択図】図１
2013170384.tif 000002
【特許請求の範囲】
【請求項１】
第１不織布層と、
前記第１不織布層の上側に積層された第２不織布層と、
前記第２不織布層の上側に積層された表面層と、を備え、
前記表面層は、樹脂及びゴム成分を含有するフィルムからなり、
前記第１不織布層を構成する繊維の繊度は０．６ｄｔｅｘ〜１０ｄｔｅｘであり、前記第２不織布層を構成する繊維の繊度は０．１ｄｔｅｘ〜５ｄｔｅｘであり、且つ前記第１不織布層を構成する繊維の繊度は、前記第２不織布層を構成する繊維の繊度よりも０．５ｄｔｅｘ以上大きいものであることを特徴とする建材用防水シート。
【請求項２】
第２不織布層と、
前記第２不織布層の上側に積層された第１不織布層と、
前記第１不織布層の上側に積層された表面層と、を備え、
前記表面層は、樹脂及びゴム成分を含有するフィルムからなり、
前記第２不織布層を構成する繊維の繊度は０．１ｄｔｅｘ〜５ｄｔｅｘであり、前記第１不織布層を構成する繊維の繊度は０．６ｄｔｅｘ〜１０ｄｔｅｘであり、且つ前記第１不織布層を構成する繊維の繊度は、前記第２不織布層を構成する繊維の繊度よりも０．５ｄｔｅｘ以上大きいものであることを特徴とする建材用防水シート。
【請求項３】
不織布層と、
前記不織布層の上側に積層された表面層と、を備え、
前記表面層は、樹脂及びゴム成分を含有するフィルムからなり、
前記不織布層は、繊度が０．６ｄｔｅｘ〜１０ｄｔｅｘの範囲である第１繊維および繊度が０．１ｄｔｅｘ〜５ｄｔｅｘの範囲である第２繊維を含有し、且つ前記第１繊維の繊度は、前記第２繊維の繊度よりも０．５ｄｔｅｘ以上大きいものであることを特徴とする建材用防水シート。
【請求項４】
前記第１不織布層及び前記第２不織布層は、スパンボンド不織布である請求項１または２に記載の建材用防水シート。
【請求項５】
前記不織布層は、スパンボンド不織布である請求項３に記載の建材用防水シート。
【請求項６】
前記表面層における樹脂の含有率が６０質量％〜９５質量％であり、前記表面層におけるゴム成分の含有率が５質量％〜４０質量％である請求項１〜５のいずれか１項に記載の建材用防水シート。
【請求項７】
前記樹脂としてポリオレフィン樹脂が用いられている請求項１〜６のいずれか１項に記載の建材用防水シート。
【請求項８】
前記ポリオレフィン樹脂がポリエチレンである請求項７に記載の建材用防水シート。
【請求項９】
前記ゴム成分として熱可塑性樹脂エラストマーが用いられている請求項１〜８のいずれか１項に記載の建材用防水シート。
【請求項１０】
前記熱可塑性樹脂エラストマーがオレフィン系エラストマーである請求項９に記載の建材用防水シート。
【発明の詳細な説明】
【技術分野】
【０００１】
本発明は、例えば、サッシ下端と壁における相互境界近傍領域、壁と手摺りにおける相互境界近傍領域、壁と屋根における相互境界近傍領域、壁と庇における相互境界近傍領域、軒天、笠木などに取り付けて使用される防水性及び釘穴シール性に優れた建材用防水シートに関する。
【０００２】
なお、本明細書において、「フィルム」の語は、シートをも含む意味で用いている。
【背景技術】
【０００３】
従来より、家屋における例えば壁と屋根における相互境界近傍領域等には、防水性に優れた防水シートが敷設されている。
【０００４】
このような建材用防水シートとしては、ＥＰＤＭ／ブチルゴムの加硫ゴムシートに、ゴム含浸ＰＥＴ織布をトッピングしたものが公知である（特許文献１参照）。
【０００５】
また、エチレンプロピレンゴム（ＥＰＤＭ）及び／又はブチルゴムを含有する加硫ゴムからなる防水シート層の裏面に、ポリエステル繊維等からなる補強ネットを介して粘着層が設けられた構成のものも公知である（特許文献２参照）。
【０００６】
上記従来の防水シートは、良好な防水性を有し、釘を打設した時の釘軸周りの釘穴シール性も良好である。
【先行技術文献】
【特許文献】
【０００７】
【特許文献１】特開２００１−０１２０２１号公報
【特許文献２】特開２００１−３４７５８５号公報
【発明の概要】
【発明が解決しようとする課題】
【０００８】
しかしながら、上記従来の防水シートにおいて、十分な釘穴シール性を確保するには、加硫ゴムシートとして十分な厚さが必要であり、このために防水シートの重量が増大して軽量化を図ることができないという問題があった。更に、ゴムシートとして十分な厚さを要することから、その分コストも増大する。
【０００９】
なお、軽量化を図るべく加硫ゴムシートの厚さを薄くすると、十分な釘穴シール性を得ることができない。
【００１０】
本発明は、かかる技術的背景に鑑みてなされたものであって、軽量であって、十分な防水性を有すると共に、優れた釘穴シール性を備えた建材用防水シートを提供する。
【課題を解決するための手段】
【００１１】
前記目的を達成するために、本発明は以下の手段を提供する。
【００１２】
［１］第１不織布層と、
前記第１不織布層の上側に積層された第２不織布層と、
前記第２不織布層の上側に積層された表面層と、を備え、
前記表面層は、樹脂及びゴム成分を含有するフィルムからなり、
前記第１不織布層を構成する繊維の繊度は０．６ｄｔｅｘ〜１０ｄｔｅｘであり、前記第２不織布層を構成する繊維の繊度は０．１ｄｔｅｘ〜５ｄｔｅｘであり、且つ前記第１不織布層を構成する繊維の繊度は、前記第２不織布層を構成する繊維の繊度よりも０．５ｄｔｅｘ以上大きいものであることを特徴とする建材用防水シート。
【００１３】
［２］第２不織布層と、
前記第２不織布層の上側に積層された第１不織布層と、
前記第１不織布層の上側に積層された表面層と、を備え、
前記表面層は、樹脂及びゴム成分を含有するフィルムからなり、
前記第２不織布層を構成する繊維の繊度は０．１ｄｔｅｘ〜５ｄｔｅｘであり、前記第１不織布層を構成する繊維の繊度は０．６ｄｔｅｘ〜１０ｄｔｅｘであり、且つ前記第１不織布層を構成する繊維の繊度は、前記第２不織布層を構成する繊維の繊度よりも０．５ｄｔｅｘ以上大きいものであることを特徴とする建材用防水シート。
【００１４】
［３］不織布層と、
前記不織布層の上側に積層された表面層と、を備え、
前記表面層は、樹脂及びゴム成分を含有するフィルムからなり、
前記不織布層は、繊度が０．６ｄｔｅｘ〜１０ｄｔｅｘの範囲である第１繊維および繊度が０．１ｄｔｅｘ〜５ｄｔｅｘの範囲である第２繊維を含有し、且つ前記第１繊維の繊度は、前記第２繊維の繊度よりも０．５ｄｔｅｘ以上大きいものであることを特徴とする建材用防水シート。
【００１５】
［４］前記第１不織布層及び前記第２不織布層は、スパンボンド不織布である前項１または２に記載の建材用防水シート。
【００１６】
［５］前記不織布層は、スパンボンド不織布である前項３に記載の建材用防水シート。
【００１７】
［６］前記表面層における樹脂の含有率が６０質量％〜９５質量％であり、前記表面層におけるゴム成分の含有率が５質量％〜４０質量％である前項１〜５のいずれか１項に記載の建材用防水シート。
【００１８】
［７］前記樹脂としてポリオレフィン樹脂が用いられている前項１〜６のいずれか１項に記載の建材用防水シート。
【００１９】
［８］前記ポリオレフィン樹脂がポリエチレンである前項７に記載の建材用防水シート。
【００２０】
［９］前記ゴム成分として熱可塑性樹脂エラストマーが用いられている前項１〜８のいずれか１項に記載の建材用防水シート。
【００２１】
［１０］前記熱可塑性樹脂エラストマーがオレフィン系エラストマーである前項９に記載の建材用防水シート。
【発明の効果】
【００２２】
［１］及び［２］の発明では、表面層は、樹脂及びゴム成分を含有する樹脂フィルムからなる構成であるから、ゴム成分の含有により表面層の厚さが小さくても表面層は復元力に優れているので、釘穴シール性に優れている。また、繊維の繊度が０．１ｄｔｅｘ〜５ｄｔｅｘである第２不織布層を備えているから、この第２不織布層が、打ち込まれたタッカー、ビス、釘等に十分に絡みつくことで前記表面層による釘穴シール性能をさらに向上させることができる。更に、繊維の繊度が０．６ｄｔｅｘ〜１０ｄｔｅｘである第１不織布層を備えているから、シート全体を補強する効果が得られ、防水シートの引張強度、つづり針り強度を向上させることができる。このような特定の３層を少なくとも備えているので、軽量であって、十分な防水性を有すると共に、優れた釘穴シール性を備えた建材用防水シートが提供される。
【００２３】
［３］の発明では、表面層は、樹脂及びゴム成分を含有する樹脂フィルムからなる構成であるから、ゴム成分の含有により表面層の厚さが小さくても表面層は復元力に優れているので、釘穴シール性に優れている。また、繊度が０．６ｄｔｅｘ〜１０ｄｔｅｘの範囲である第１繊維および繊度が０．１ｄｔｅｘ〜５ｄｔｅｘの範囲である第２繊維を含有し、且つ第１繊維の繊度は第２繊維の繊度よりも０．５ｄｔｅｘ以上大きいものである不織布を備えているから、第２繊維が、打ち込まれたタッカー、ビス、釘等に十分に絡みつくことで前記表面層による釘穴シール性能をさらに向上させることができると共に、第１繊維の含有によりシート全体を補強する効果が得られ、防水シートの引張強度、つづり針り強度を向上させることができる。このような特定の２層を少なくとも備えているので、軽量であって、十分な防水性を有すると共に、優れた釘穴シール性を備えた建材用防水シートが提供される。
【００２４】
［４］の発明では、第１不織布層及び第２不織布層は、スパンボンド不織布であるから、釘穴シール性をより向上させることができると共に、防水シートの強度もより向上させることができる。
【００２５】
［５］の発明では、不織布層はスパンボンド不織布であるから、釘穴シール性をより向上させることができると共に、防水シートの強度もより向上させることができる。
【００２６】
［６］の発明では、表面層における樹脂の含有率が６０質量％〜９５質量％であり、表面層におけるゴム成分の含有率が５質量％〜４０質量％であるから、釘穴シール性をさらに向上させることができる。
【００２７】
［７］の発明では、表面層の樹脂としてポリオレフィン樹脂が用いられているので、加工時の加工性を向上できる。
【００２８】
［８］の発明では、表面層の樹脂としてポリエチレンが用いられているので、加工時の加工性をより向上できる。
【００２９】
［９］の発明では、ゴム成分として熱可塑性樹脂エラストマーが用いられているので、加工時の加工性を向上できる。
【００３０】
［１０］の発明では、ゴム成分としてオレフィン系エラストマーが用いられているので、加工時の加工性を向上できる上に、樹脂との相溶性が大きくて止水性を均一に確保できる。
【図面の簡単な説明】
【００３１】
【図１】本発明に係る建材用防水シートの一実施形態を示す断面図である。
【図２】本発明に係る建材用防水シートの他の実施形態を示す断面図である。
【図３】本発明に係る建材用防水シートのさらに他の実施形態を示す断面図である。
【図４】本発明に係る建材用防水シートの使用状態の一例を示す斜視図である。
【発明を実施するための形態】
【００３２】
第１発明に係る建材用防水シート１の一実施形態を図１に示す。この建材用防水シート１は、３層積層構成のシートであり、第１不織布層１１と、該第１不織布層１１の上面に積層された第２不織布層１２と、前記第２不織布層１２の上面に積層された表面層２と、を備えてなる。前記表面層２は、樹脂及びゴム成分を含有する樹脂フィルムからなる。また、前記第１不織布層１１を構成する繊維の繊度は０．６ｄｔｅｘ〜１０ｄｔｅｘであり、前記第２不織布層１２を構成する繊維の繊度は０．１ｄｔｅｘ〜５ｄｔｅｘであり、前記第１不織布層１１を構成する繊維の繊度は、前記第２不織布層１２を構成する繊維の繊度よりも０．５ｄｔｅｘ以上大きい。
【００３３】
第２発明に係る建材用防水シート１の一実施形態を図２に示す。この建材用防水シート１は、３層積層構成のシートであり、第２不織布層１２と、該第２不織布層１２の上面に積層された第１不織布層１１と、前記第１不織布層１１の上面に積層された表面層２と、を備えてなる。前記表面層２は、樹脂及びゴム成分を含有する樹脂フィルムからなる。また、前記第１不織布層１１を構成する繊維の繊度は０．６ｄｔｅｘ〜１０ｄｔｅｘであり、前記第２不織布層１２を構成する繊維の繊度は０．１ｄｔｅｘ〜５ｄｔｅｘであり、前記第１不織布層１１を構成する繊維の繊度は、前記第２不織布層１２を構成する繊維の繊度よりも０．５ｄｔｅｘ以上大きい。
【００３４】
第１発明及び第２発明によれば、表面層２は、樹脂及びゴム成分を含有する樹脂フィルムからなり、ゴム成分の含有により表面層２の厚さが小さくても表面層２は復元力に優れているので、釘穴シール性に優れている。また、繊維の繊度が０．１ｄｔｅｘ〜５ｄｔｅｘである第２不織布層１２を備えているから、この第２不織布層１２が、防水シート１に打ち込まれたタッカー、ビス、釘等に十分に絡みつくことで前記表面層２による釘穴シール性能をさらに向上させることができる。更に、繊維の繊度が０．６ｄｔｅｘ〜１０ｄｔｅｘである第１不織布層１１を備えているから、シート全体を補強する効果が得られ、防水シート１の引張強度、つづり針り強度を向上させることができる。第１発明及び第２発明に係る建材用防水シート１は、このような特定の３層２、１１、１２を少なくとも備えているので、軽量であって、十分な防水性を有すると共に、優れた釘穴シール性を備えている。
【００３５】
第３発明に係る建材用防水シート１の一実施形態を図３に示す。この建材用防水シート１は、２層積層構成のシートであり、第３不織布層１３と、該第３不織布層１３の上側に積層された表面層２と、を備えてなる。前記表面層２は、樹脂及びゴム成分を含有する樹脂フィルムからなる。また、前記第３不織布層１３は、繊度が０．６ｄｔｅｘ〜１０ｄｔｅｘの範囲である第１繊維および繊度が０．１ｄｔｅｘ〜５ｄｔｅｘの範囲である第２繊維を含有し、且つ前記第１繊維の繊度は、前記第２繊維の繊度よりも０．５ｄｔｅｘ以上大きい。
【００３６】
第３発明によれば、表面層２は、樹脂及びゴム成分を含有する樹脂フィルムからなり、ゴム成分の含有により表面層２の厚さが小さくても表面層２は復元力に優れているので、釘穴シール性に優れている。また、繊度が０．６ｄｔｅｘ〜１０ｄｔｅｘの範囲である第１繊維および繊度が０．１ｄｔｅｘ〜５ｄｔｅｘの範囲である第２繊維を含有し、且つ第１繊維の繊度は第２繊維の繊度よりも０．５ｄｔｅｘ以上大きいものである第３不織布１３を備えているから、第２繊維が、防水シート１に打ち込まれたタッカー、ビス、釘等に十分に絡みつくことで前記表面層２による釘穴シール性能をさらに向上させることができると共に、第１繊維の含有により防水シート全体を補強する効果が得られ、防水シート１の引張強度、つづり針り強度を向上させることができる。第３発明に係る建材用防水シート１は、このような特定の二層２、１３を少なくとも備えているので、軽量であって、十分な防水性を有すると共に、優れた釘穴シール性を備えている。
【００３７】
第１、第２及び第３発明（以下、単に「本発明」という）において、前記表面層１は、樹脂及びゴム成分を含有する樹脂組成物からなる。
【００３８】
前記樹脂としては、特に限定されるものではないが、例えば、ポリオレフィン樹脂、ポリスチレン、ポリウレタン等が挙げられる。中でも、前記樹脂としてはポリオレフィン樹脂を用いるのが好ましい。前記ポリオレフィン樹脂としては、特に限定されるものではないが、例えば、ＬＤＰＥ（低密度ポリエチレン）、ポリプロピレン、ＨＤＰＥ（高密度ポリエチレン）等が挙げられる。これらの中でも、ＬＤＰＥを用いるのが特に好ましい。
【００３９】
前記ゴム成分としては、特に限定されるものではないが、例えば、熱可塑性エラストマー、ブチルゴム等が挙げられる。中でも、前記ゴム成分としては熱可塑性エラストマーを用いるのが好ましい。前記熱可塑性エラストマーとしては、特に限定されるものではないが、例えば、スチレン系エラストマー、オレフィン系エラストマー、ＰＶＣ系エラストマー、ＥＶＡ系エラストマー、ウレタン系エラストマー、ポリエステル系エラストマー等が挙げられる。これらの中でも、オレフィン系エラストマーを用いるのが特に好ましい。
【００４０】
本発明において、前記表面層２における樹脂の含有率は６０質量％〜９５質量％であるのが好ましい。６０質量％以上であることで安価であり加工時の加工性を向上できると共に、９５質量％以下であることで表面層２における復元力の確保に貢献できる。
【００４１】
本発明において、前記表面層２におけるゴム成分の含有率は５質量％〜４０質量％であるのが好ましい。５質量％以上であることで表面層２における復元力を向上させることができると共に、４０質量％以下であることで安価であり加工時の加工性を向上できる。
【００４２】
前記表面層２の厚さは、１００μｍ〜５００μｍであるのが好ましい。１００μｍ以上であることで十分な釘穴シール性を確保できると共に、５００μｍ以下であることで軽量化に貢献できる。
【００４３】
前記第１及び第２発明において、第１不織布層１１を構成する繊維の繊度は、０．６ｄｔｅｘ〜１０ｄｔｅｘの範囲であり、第２不織布層１２を構成する繊維の繊度は、０．１ｄｔｅｘ〜５ｄｔｅｘの範囲であり、且つ前記第１不織布層１１を構成する繊維の繊度は、前記第２不織布層１２を構成する繊維の繊度よりも０．５ｄｔｅｘ以上大きい。
【００４４】
中でも、前記第１不織布層１１を構成する繊維の繊度は、１．０ｄｔｅｘ〜５．０ｄｔｅｘの範囲であるのが好ましく、１．５ｄｔｅｘ〜３．０ｄｔｅｘの範囲が特に好ましい。また、前記第２不織布層１２を構成する繊維の繊度は、０．５ｄｔｅｘ〜４．５ｄｔｅｘの範囲であるのが好ましく、１．０ｄｔｅｘ〜２．５ｄｔｅｘの範囲が特に好ましい。また、前記第１不織布層１１を構成する繊維の繊度は、前記第２不織布層１２を構成する繊維の繊度よりも０．８ｄｔｅｘ以上大きいのが好ましく、１．０ｄｔｅｘ以上大きいのが特に好ましい。
【００４５】
前記第１不織布層１１の種類としては、特に限定されるものではないが、例えば、スパンボンド不織布、メルトブロー不織布、スパンレース不織布、ニードルパンチ不織布等が挙げられる。中でも、前記第１不織布層１１としては、スパンボンド不織布を用いるのが好ましく、中でもポリプロピレンスパンボンド不織布を用いるのが特に好ましい。
【００４６】
前記第２不織布層１２の種類としては、特に限定されるものではないが、例えば、スパンボンド不織布、メルトブロー不織布、スパンレース不織布、ニードルパンチ不織布等が挙げられる。中でも、前記第２不織布層１２としては、スパンボンド不織布を用いるのが好ましく、中でもポリプロピレンスパンボンド不織布を用いるのが特に好ましい。
【００４７】
前記第１不織布層１１を構成する繊維の素材は、特に限定されず、例えば、ポリプロピレン繊維、ポリエステル繊維、アクリル繊維、ウレタン繊維、レーヨン繊維、ナイロン繊維等が挙げられる。
【００４８】
前記第２不織布層１２を構成する繊維の素材は、特に限定されず、例えば、ポリプロピレン繊維、ポリエステル繊維、アクリル繊維、ウレタン繊維、レーヨン繊維、ナイロン繊維等が挙げられる。
【００４９】
前記第１不織布層１１の目付は、５０ｇ／ｍ2〜３００ｇ／ｍ2の範囲に設定されているのが好ましい。５０ｇ／ｍ2以上であることで、防水シートの引張強度、つづり針り強度を十分に確保できると共に、３００ｇ／ｍ2以下であることで軽量化を図ることができる。
【００５０】
前記第２不織布層１２の目付は、３０ｇ／ｍ2〜２００ｇ／ｍ2の範囲に設定されているのが好ましい。３０ｇ／ｍ2以上であることで、打ち込まれたタッカー、ビス、釘等により十分に絡みついて釘穴シール性能を十分に向上させることができる共に、２００ｇ／ｍ2以下であることで、軽量化を図ることができる。
【００５１】
一方、前記第３発明において、第３不織布層１３は、繊度が０．６ｄｔｅｘ〜１０ｄｔｅｘの範囲である第１繊維および繊度が０．１ｄｔｅｘ〜５ｄｔｅｘの範囲である第２繊維を含有し、且つ前記第１繊維の繊度は、前記第２繊維の繊度よりも０．５ｄｔｅｘ以上大きいものである。
【００５２】
前記第１繊維の繊度は、１．０ｄｔｅｘ〜５．０ｄｔｅｘの範囲であるのが好ましく、１．５ｄｔｅｘ〜３．０ｄｔｅｘの範囲が特に好ましい。
【００５３】
前記第２繊維の繊度は、０．５ｄｔｅｘ〜４．５ｄｔｅｘの範囲であるのが好ましく、１．０ｄｔｅｘ〜２．５ｄｔｅｘの範囲が特に好ましい。
【００５４】
また、前記第１繊維の繊度は、前記第２繊維の繊度よりも０．８ｄｔｅｘ以上大きいのが好ましく、１．０ｄｔｅｘ以上大きいのが特に好ましい。
【００５５】
前記第１繊維及び前記第２繊維の素材は、特に限定されず、例えば、ポリプロピレン繊維、ポリエステル繊維、アクリル繊維、ウレタン繊維、レーヨン繊維、ナイロン繊維等が挙げられる。
【００５６】
前記第３不織布層１３の種類としては、特に限定されるものではないが、例えば、スパンボンド不織布、メルトブロー不織布、スパンレース不織布、ニードルパンチ不織布等が挙げられる。中でも、前記第３不織布層１３としては、スパンボンド不織布を用いるのが好ましい。前記スパンボンド不織布を用いる場合には、ポリプロピレンスパンボンド不織布を用いるのがより好ましい。
【００５７】
前記第３不織布層１３の目付は、８０ｇ／ｍ2〜５００ｇ／ｍ2の範囲に設定されているのが好ましい。８０ｇ／ｍ2以上であることで、釘穴シール性、防水シートの引張強度、つづり針り強度を十分に確保できると共に、５００ｇ／ｍ2以下であることで軽量化を図ることができる。
【００５８】
なお、図１に示す第１発明の一実施形態では、第１不織布層１１、第２不織布層１２、表面層２がこの順に積層された３層積層構成が採用されているが、特にこのような構成に限定されるものではなく、本第１発明の効果を阻害しない範囲であれば、これら３層１１、１２、２以外の１ないし複数の他の層が積層された構成であってもよい。
【００５９】
また、図２に示す第２発明の一実施形態では、第２不織布層１２、第１不織布層１１、表面層２がこの順に積層された３層積層構成が採用されているが、特にこのような構成に限定されるものではなく、本第２発明の効果を阻害しない範囲であれば、これら３層１２、１１、２以外の１ないし複数の他の層が積層された構成であってもよい。
【００６０】
また、図３に示す第３発明の一実施形態では、第３不織布層１３、表面層２がこの順に積層された２層積層構成が採用されているが、特にこのような構成に限定されるものではなく、本第３発明の効果を阻害しない範囲であれば、これら２層１３、２以外の１ないし複数の他の層が積層された構成であってもよい。
【００６１】
次に、本発明に係る建材用防水シート１の使用状態の一例を図４に示す。この図４は、建物の建築途中における外壁構造物４０のサッシ近傍領域を示したものである。図４の手前側が外部で、背面側が建物の内部である。図４において、前記外壁構造物４０の手前側に外壁が取り付けられるものであり、図４は、この外壁が取り付けられる前の状態を示したものである。
【００６２】
図４に示すように、内側の窓枠部５０を構成する下板の上面等に、建材用防水シート１の一部が敷設施工され、該建材用防水シート１の残部が、外壁構造物４０の外面における窓枠部５０の下側の領域（窓枠部５０境界近傍領域）にも延ばされて取り付け施工されている。このようにして、サッシ下端と壁における相互の境界の近傍領域の防水施工が行われる。
【実施例】
【００６３】
次に、本発明の具体的実施例について説明するが、本発明はこれら実施例のものに特に限定されるものではない。
【００６４】
＜実施例１＞
低密度ポリエチレン（ＬＤＰＥ）８９質量部、オレフィン系エラストマー１０質量部および黒色顔料（カーボン）１質量部からなる組成物を押出して厚さ２００μｍのフィルム（表面層）２を得た。
【００６５】
目付１００ｇ／ｍ2のポリプロピレンスパンボンド不織布（不織布を構成するポリプロピレン繊維の繊度は３．０ｄｔｅｘ）からなる第１不織布層１１と、目付５０ｇ／ｍ2のポリプロピレンスパンボンド不織布（不織布を構成するポリプロピレン繊維の繊度は１．０ｄｔｅｘ）からなる第２不織布層１２と、前記フィルム（表面層）２とをこの順で重ね合わせて熱プレス機を用いて２００℃で熱プレスすることによって、図１に示す３層積層構成の建材用防水シート１を得た。
【００６６】
＜実施例２＞
組成物（表面層２形成用）として、低密度ポリエチレン（ＬＤＰＥ）７９質量部、オレフィン系エラストマー２０質量部および黒色顔料（カーボン）１質量部からなる組成物を用いた以外は、実施例１と同様にして、図１に示す３層積層構成の建材用防水シート１を得た。
【００６７】
＜実施例３＞
組成物（表面層２形成用）として、低密度ポリエチレン（ＬＤＰＥ）９４質量部、オレフィン系エラストマー５質量部および黒色顔料（カーボン）１質量部からなる組成物を用いた以外は、実施例１と同様にして、図１に示す３層積層構成の建材用防水シート１を得た。
【００６８】
＜実施例４＞
組成物（表面層２形成用）として、ポリプロピレン８９質量部、オレフィン系エラストマー１０質量部および黒色顔料（カーボン）１質量部からなる組成物を用いた以外は、実施例１と同様にして、図１に示す３層積層構成の建材用防水シート１を得た。
【００６９】
＜実施例５＞
組成物（表面層２形成用）として、低密度ポリエチレン（ＬＤＰＥ）８９質量部、スチレン系エラストマー１０質量部および黒色顔料（カーボン）１質量部からなる組成物を用いた以外は、実施例１と同様にして、図１に示す３層積層構成の建材用防水シート１を得た。
【００７０】
＜実施例６＞
目付１００ｇ／ｍ2のポリプロピレンスパンボンド不織布（不織布を構成するポリプロピレン繊維の繊度は１．０ｄｔｅｘ）からなる第１不織布層１１と、目付５０ｇ／ｍ2のポリプロピレンスパンボンド不織布（不織布を構成するポリプロピレン繊維の繊度は０．５ｄｔｅｘ）からなる第２不織布層１２と、実施例１で用いたフィルム（表面層）２とをこの順で重ね合わせて熱プレス機を用いて２００℃で熱プレスすることによって、図１に示す３層積層構成の建材用防水シート１を得た。
【００７１】
＜実施例７＞
目付１００ｇ／ｍ2のポリプロピレンスパンボンド不織布（不織布を構成するポリプロピレン繊維の繊度は５．０ｄｔｅｘ）からなる第１不織布層１１と、目付５０ｇ／ｍ2のポリプロピレンスパンボンド不織布（不織布を構成するポリプロピレン繊維の繊度は４．５ｄｔｅｘ）からなる第２不織布層１２と、実施例１で用いたフィルム（表面層）２とをこの順で重ね合わせて熱プレス機を用いて２００℃で熱プレスすることによって、図１に示す３層積層構成の建材用防水シート１を得た。
【００７２】
＜実施例８＞
目付１００ｇ／ｍ2のポリプロピレンスパンボンド不織布（不織布を構成するポリプロピレン繊維の繊度は５．０ｄｔｅｘ）からなる第１不織布層１１と、目付５０ｇ／ｍ2のポリプロピレンスパンボンド不織布（不織布を構成するポリプロピレン繊維の繊度は０．５ｄｔｅｘ）からなる第２不織布層１２と、実施例１で用いたフィルム（表面層）２とをこの順で重ね合わせて熱プレス機を用いて２００℃で熱プレスすることによって、図１に示す３層積層構成の建材用防水シート１を得た。
【００７３】
＜実施例９＞
目付１００ｇ／ｍ2のポリエステルスパンボンド不織布（不織布を構成するポリエステル繊維の繊度は３．０ｄｔｅｘ）からなる第１不織布層１１と、目付５０ｇ／ｍ2のポリエステルスパンボンド不織布（不織布を構成するポリエステル繊維の繊度は１．０ｄｔｅｘ）からなる第２不織布層１２と、実施例１で用いたフィルム（表面層）２とをこの順で重ね合わせて熱プレス機を用いて２００℃で熱プレスすることによって、図１に示す３層積層構成の建材用防水シート１を得た。
【００７４】
＜実施例１０＞
目付５０ｇ／ｍ2のポリプロピレンスパンボンド不織布（不織布を構成するポリプロピレン繊維の繊度は３．０ｄｔｅｘ）からなる第１不織布層１１と、目付３０ｇ／ｍ2のポリプロピレンスパンボンド不織布（不織布を構成するポリプロピレン繊維の繊度は１．０ｄｔｅｘ）からなる第２不織布層１２と、実施例１で用いたフィルム（表面層）２とをこの順で重ね合わせて熱プレス機を用いて２００℃で熱プレスすることによって、図１に示す３層積層構成の建材用防水シート１を得た。
【００７５】
＜比較例１＞
組成物（表面層２形成用）として、低密度ポリエチレン（ＬＤＰＥ）９９質量部および黒色顔料（カーボン）１質量部からなる組成物を用いた以外は、実施例１と同様にして、３層積層構成の建材用防水シートを得た。
【００７６】
＜比較例２＞
目付５０ｇ／ｍ2のポリプロピレンスパンボンド不織布（不織布を構成するポリプロピレン繊維の繊度は１．０ｄｔｅｘ）からなる不織布層と、実施例１で用いたフィルム（表面層）とをこの順で重ね合わせて熱プレス機を用いて２００℃で熱プレスすることによって、２層積層構成の建材用防水シートを得た。
【００７７】
＜比較例３＞
目付１００ｇ／ｍ2のポリプロピレンスパンボンド不織布（不織布を構成するポリプロピレン繊維の繊度は３．０ｄｔｅｘ）からなる不織布層と、実施例１で用いたフィルム（表面層）とをこの順で重ね合わせて熱プレス機を用いて２００℃で熱プレスすることによって、２層積層構成の建材用防水シートを得た。
【００７８】
【表１】
2013170384.tif 000003
【００７９】
【表２】
2013170384.tif 000004
【００８０】
【表３】
2013170384.tif 000005
【００８１】
＜実施例１１＞
目付５０ｇ／ｍ2のポリプロピレンスパンボンド不織布（不織布を構成するポリプロピレン繊維の繊度は１．０ｄｔｅｘ）からなる第２不織布層１２と、目付１００ｇ／ｍ2のポリプロピレンスパンボンド不織布（不織布を構成するポリプロピレン繊維の繊度は３．０ｄｔｅｘ）からなる第１不織布層１１と、実施例１で用いたフィルム（表面層）２とをこの順で重ね合わせて熱プレス機を用いて２００℃で熱プレスすることによって、図２に示す３層積層構成の建材用防水シート１を得た。
【００８２】
＜実施例１２＞
目付５０ｇ／ｍ2のポリプロピレンスパンボンド不織布（不織布を構成するポリプロピレン繊維の繊度は０．５ｄｔｅｘ）からなる第２不織布層１２と、目付１００ｇ／ｍ2のポリプロピレンスパンボンド不織布（不織布を構成するポリプロピレン繊維の繊度は１．０ｄｔｅｘ）からなる第１不織布層１１と、実施例１で用いたフィルム（表面層）２とをこの順で重ね合わせて熱プレス機を用いて２００℃で熱プレスすることによって、図２に示す３層積層構成の建材用防水シート１を得た。
【００８３】
【表４】
2013170384.tif 000006
【００８４】
＜実施例１３＞
目付１５０ｇ／ｍ2のポリプロピレンスパンボンド不織布（繊度が３．０ｄｔｅｘの第１繊維５０質量％及び繊度が１．０ｄｔｅｘの第２繊維５０質量％からなる不織布）と、実施例１で用いたフィルム（表面層）２とをこの順で重ね合わせて熱プレス機を用いて２００℃で熱プレスすることによって、図３に示す３層積層構成の建材用防水シート１を得た。
【００８５】
＜実施例１４＞
目付１５０ｇ／ｍ2のポリプロピレンスパンボンド不織布（繊度が１．０ｄｔｅｘの第１繊維５０質量％及び繊度が０．５ｄｔｅｘの第２繊維５０質量％からなる不織布）と、実施例１で用いたフィルム（表面層）２とをこの順で重ね合わせて熱プレス機を用いて２００℃で熱プレスすることによって、図３に示す２層積層構成の建材用防水シート１を得た。
【００８６】
＜実施例１５＞
目付１５０ｇ／ｍ2のポリプロピレンスパンボンド不織布（繊度が５．０ｄｔｅｘの第１繊維５０質量％及び繊度が４．５ｄｔｅｘの第２繊維５０質量％からなる不織布）と、実施例１で用いたフィルム（表面層）２とをこの順で重ね合わせて熱プレス機を用いて２００℃で熱プレスすることによって、図３に示す２層積層構成の建材用防水シート１を得た。
【００８７】
＜実施例１６＞
目付１５０ｇ／ｍ2のポリプロピレンスパンボンド不織布（繊度が３．０ｄｔｅｘの第１繊維７０質量％及び繊度が１．０ｄｔｅｘの第２繊維３０質量％からなる不織布）と、実施例１で用いたフィルム（表面層）２とをこの順で重ね合わせて熱プレス機を用いて２００℃で熱プレスすることによって、図３に示す２層積層構成の建材用防水シート１を得た。
【００８８】
＜比較例４＞
目付１５０ｇ／ｍ2のポリプロピレンスパンボンド不織布（繊度が１．３ｄｔｅｘの第１繊維５０質量％及び繊度が１．０ｄｔｅｘの第２繊維５０質量％からなる不織布）と、実施例１で用いたフィルム（表面層）２とをこの順で重ね合わせて熱プレス機を用いて２００℃で熱プレスすることによって、２層積層構成の建材用防水シートを得た。
【００８９】
＜比較例５＞
目付１５０ｇ／ｍ2のポリプロピレンスパンボンド不織布（繊度が３．０ｄｔｅｘの繊維からなる不織布）と、実施例１で用いたフィルム（表面層）２とをこの順で重ね合わせて熱プレス機を用いて２００℃で熱プレスすることによって、２層積層構成の建材用防水シートを得た。
【００９０】
＜比較例６＞
目付１５０ｇ／ｍ2のポリプロピレンスパンボンド不織布（繊度が１．０ｄｔｅｘの繊維からなる不織布）と、実施例１で用いたフィルム（表面層）２とをこの順で重ね合わせて熱プレス機を用いて２００℃で熱プレスすることによって、２層積層構成の建材用防水シートを得た。
【００９１】
【表５】
2013170384.tif 000007
【００９２】
上記のようにして得られた各建材用防水シートについて下記評価法に基づいて評価を行った。その結果を表１〜５に示す。
【００９３】
＜釘穴シール性評価法＞
１２ｍｍ厚さの合板の上に、建材用防水シートを表面層を上にして載置し、トラスタッピングねじ釘（ねじ部の長さ２０ｍｍ、ねじ部の直径５ｍｍ）を打ち付け、この上に塩化ビニル製のパイプを立ててその底部をシーリング剤で水密状態にシールした後、パイプ内に水を充填し上端開口部をゴム栓で封じて１００ｍｍの水頭圧をかけて放置し、２４時間経過後のパイプ内の水の減少量（水位の減少高さ）（ｍｍ）を測定した。水の減少量が１．０ｍｍ以下であるものを「合格」とした。なお、各実施例、比較例についてそれぞれ１０サンプルづつ試験を行い、その合格割合を表１〜５に示した。例えば、表中「１０／１０」と記載されたものは１０サンプル全数について釘穴シール性試験が合格であったことを示す。
【００９４】
＜シートの防水性評価法＞
ＪＩＳ  Ｌ１０９２−２００９の耐水度試験Ｂ法（高水圧法）に準拠してシートの防水性を評価した。一定水圧が１００ｋＰａ以上であるものを「○」（合格）とし、８０ｋＰａ以上１００ｋＰａ未満であるものを「△」とし、８０ｋＰａ未満であるものを「×」とした。
【００９５】
表から明らかなように、本発明の実施例１〜１６の建材用防水シートは、十分な防水性を有すると共に、優れた釘穴シール性を備えていた。これに対し、比較例１〜６の建材用防水シートは、釘穴シール性が良好ではなかった。
【産業上の利用可能性】
【００９６】
本発明の建材用防水シート１は、例えば、図４に示すようにサッシ下端と壁における相互境界近傍領域に敷設して使用され、その他に、壁と手摺りにおける相互境界近傍領域、壁と屋根における相互境界近傍領域、壁と庇における相互境界近傍領域、軒天、笠木などに敷設して使用されるが、特にこのような例示した用途に限定されるものではない。
【符号の説明】
【００９７】
１…建材用防水シート
２…表面層
１１…第１不織布層
１２…第２不織布層
１３…第３不織布層
【図１】
2013170384.tif 000008
【図２】
2013170384.tif 000009
【図３】
2013170384.tif 000010
【図４】
2013170384.tif 000011